(57)【要約】【課題】本発明は、良好な硬化性を有し、さらに硬化後の樹脂のヤング率を低減することができる光ファイバー被覆用樹脂組成物、およびヤング率が低減された被覆層を備える光ファイバー素線および光ファイバー素線の製造方法を提供する。【解決手段】光ファイバー被覆用樹脂組成物は、実質官能基数が１．８５以上２．０以下かつ重量平均分子量が１，０００以上５，０００以下のジオール型ポリプロピレングリコールを用いて作製されたウレタンアクリレートオリゴマーを含む。【選択図】なし【特許請求の範囲】
【請求項１】
実質官能基数が１．８５以上２．０以下かつ重量平均分子量が１，０００以上５，０００以下のジオール型ポリプロピレングリコールを用いて作製されたウレタンアクリレートオリゴマーを含む、光ファイバー被覆用樹脂組成物。
【請求項２】
前記ジオール型ポリプロピレングリコール中の不純物の分子量が１５００以下である、請求項１に記載の光ファイバー被覆用樹脂組成物。
【請求項３】
さらにラジカル重合性モノマーを含む、請求項１に記載の光ファイバー被覆用樹脂組成物。
【請求項４】
光ファイバーと、請求項１に記載の光ファイバー被覆用樹脂組成物を硬化して得られる被覆層とを備える光ファイバー素線。
【請求項５】
実質官能基数が１．８５以上２．０以下かつ重量平均分子量が１，０００以上５，０００以下のジオール型ポリプロピレングリコールを用いてウレタンアクリレートオリゴマーを作製する工程と、
前記ウレタンアクリレートオリゴマーを含む光ファイバー被覆用樹脂組成物を光ファイバーに塗布する工程と、
前記光ファイバー被覆用樹脂組成物を硬化する工程とを含む、
光ファイバー素線の製造方法。
【発明の詳細な説明】
【技術分野】
【０００１】
本発明は、光ファイバー被覆用樹脂組成物、光ファイバー素線および光ファイバー素線の製造方法に関する。
【背景技術】
【０００２】
光ファイバーは、大容量情報の伝達媒体として実用化されており、光ファイバーケーブルによる広帯域情報網が建設されつつある。
【０００３】
現在、多くの光ファイバー素線では、光ファイバー表面に、保護強化を目的として被覆層が形成されている。被覆層は光ファイバー表面に形成される第１層（プライマリ）およびその外側の第２層（セカンダリ）の２層構造を有している。第１層および第２層とも硬化型樹脂からなり、通常、第１層にはヤング率が低く柔軟な樹脂を、第２層にはより剛性の高い樹脂を用いている。
【０００４】
光ファイバーケーブルの高密度化に伴い、側圧特性に優れた光ファイバー素線が求められている。側圧特性の向上には、第１層のヤング率を低減することが必要である。一般的に、第１層のヤング率を低減するために、樹脂原料として分子量の大きなポリオールを使用して作製された高分子量のオリゴマーを用いる方法が採用されている。しかしながら、オリゴマーを高分子量化すると、オリゴマー単位分子量当たりの反応性基の数が減少することになり、オリゴマーを含む樹脂組成物の硬化性が低下してしまうという問題が生じる。したがって、第１層のヤング率の低減と、第１層に用いる樹脂組成物の良好な硬化性とを両立することは困難であった。
【発明の概要】
【発明が解決しようとする課題】
【０００５】
本発明は、良好な硬化性を有し、さらに硬化後の樹脂のヤング率を低減することができる光ファイバー被覆用樹脂組成物、およびヤング率が低減された被覆層を備える光ファイバー素線および光ファイバー素線の製造方法を提供することを目的とする。
【課題を解決するための手段】
【０００６】
本発明は、実質官能基数が１．８５以上２．０以下かつ重量平均分子量が１，０００以上５，０００以下のジオール型ポリプロピレングリコールを用いて作製されたウレタンアクリレートオリゴマーを含む、光ファイバー被覆用樹脂組成物である。
【０００７】
実質官能基数が１．８５以上２．０以下かつ重量平均分子量が１，０００以上５，０００以下のジオール型ポリプロピレングリコールは、両末端に水酸基を有しない不純物（モノオール）の含有量が非常に少ない。したがって、該ジオール型ポリプロピレングリコールを用いて作製されたウレタンアクリレートオリゴマー中の不純物の含有量も非常に少なくなる。不純物の少ないウレタンアクリレートオリゴマーを含む光ファイバー被覆用樹脂組成物は硬化性が良好である。さらに、該樹脂組成物を硬化して得られた樹脂は、架橋欠陥が非常に少なく、ボイドが発生しにくい、耐油性、耐水性に優れるという長所を有する。不純物の少ないウレタンアクリレートオリゴマーを使うことによりこれら長所が得られるので、ウレタンアクリレートオリゴマーを多量に配合することが可能になり、ヤング率を低減すること可能となる。
【０００８】
本発明の光ファイバー被覆用樹脂組成物において好ましくは、ジオール型ポリプロピレングリコール中の不純物の分子量が１５００以下である。
【０００９】
不純物の分子量が１５００以下であると、不純物が該樹脂組成物の硬化に与える影響が少ない。したがって、該樹脂組成物は良好な硬化性を有することができる。さらに、該樹脂組成物を硬化して得られた樹脂は、架橋欠陥が非常に少なく、ボイドが発生しにくい、耐油性、耐水性に優れるという長所を有する。
【００１０】
本発明の光ファイバー被覆用樹脂組成物において好ましくは、さらにラジカル重合性モノマーを含む。
【００１１】
本発明は、光ファイバーと、本発明の光ファイバー被覆用樹脂組成物を硬化して得られる被覆層とを備える光ファイバー素線である。
【００１２】
光ファイバー被覆用樹脂組成物に放射線を照射して得られる被覆層は、不純物の少ないウレタンアクリレートオリゴマーを使うことにより、良好な硬化性が確保できるので、ウレタンアクリレートオリゴマーを多量に配合することが可能になり、ヤング率を低減することが可能となる。したがって、該被覆層を備える光ファイバー素線は、側圧特性が優れている。
【００１３】
本発明は、実質官能基数が１．８５以上２．０以下かつ重量平均分子量が１，０００以上５，０００以下のジオール型ポリプロピレングリコールを用いてウレタンアクリレートオリゴマーを作製する工程と、ウレタンアクリレートオリゴマーを含む光ファイバー被覆用樹脂組成物を光ファイバーに塗布する工程と、光ファイバー被覆用樹脂組成物に放射線を照射する工程とを含む、光ファイバー素線の製造方法である。
【００１４】
該製造方法によれば、ヤング率が低減されている被覆層を備えた光ファイバー素線を得ることができる。
【発明の効果】
【００１５】
本発明によれば、良好な硬化性を有し、さらに硬化後の樹脂のヤング率を低減することができる光ファイバー被覆用樹脂組成物、およびヤング率が低減された被覆層を備える光ファイバー素線を得ることができる。
【発明を実施するための形態】
【００１６】
＜光ファイバー被覆用樹脂組成物＞
本発明の一実施の形態において、光ファイバー被覆用樹脂組成物は、実質官能基数が１．８５以上２．０以下かつ重量平均分子量が１，０００以上５，０００以下のジオール型ポリプロピレングリコールを用いて作製されたウレタンアクリレートオリゴマーを含む。
【００１７】
（ウレタンアクリレートオリゴマー）
ウレタンアクリレートオリゴマーは、ポリオールと、ポリイソシアネートと、末端にラジカル重合性不飽和基と水酸基とを含有する化合物から合成される。
【００１８】
ウレタンアクリレートオリゴマーは、たとえば下記式（１）に示すように、ポリオールとしてジオール型ポリプロピレングリコール、ポリイソシアネートとして２，４−トリレンジイソシアネート、末端にラジカル重合性不飽和基と水酸基とを含有する化合物として２−ヒドロキシエチルアクリレートを用いたものが挙げられる。
【００１９】
【化１】
2014118319.tif 000002
【００２０】
（式（１）中、ｍは１以上１０以下の整数、ｎは１０以上１００以下の整数を示す。）
本発明の一実施の形態において、ポリオールとして、エチレンオキシド、プロピレンオキシド、ブチレンオキシドなどのアルキレンオキシド、テトラヒドロフラン、アルキル置換テトラヒドロフランなどから選択される２種以上の共重合体であるジオール型ポリプロピレングリコールを用いる。
【００２１】
ジオール型ポリプロピレングリコールの実質官能基数は１．８５以上２．０以下である。実質官能基数が１．８５以上２．０以下のジオール型ポリプロピレングリコールは、両末端に水酸基を有しない不純物（モノオール）の含有量が非常に少ない。したがって、該ジオール型ポリプロピレングリコールを用いて作製されたウレタンアクリレートオリゴマー中の不純物の含有量も非常に少なくなる。不純物の少ないウレタンアクリレートオリゴマーを含む光ファイバー被覆用樹脂組成物は硬化性が良好である。さらに、該樹脂組成物を硬化して得られた被覆層は、ヤング率が低減されている。ジオール型ポリプロピレングリコールの実質官能基数は、さらに１．９０以上２．０以下が好ましい。
【００２２】
ジオール型ポリプロピレングリコールの重量平均分子量は１，０００以上５，０００以下である。重量平均分子量が１，０００以上５，０００以下のポリプロピレングリコールを用いたウレタンアクリレートオリゴマーを含む樹脂組成物は、硬化後の樹脂のヤング率が低減されている。
【００２３】
ジオール型ポリプロピレングリコールの重量平均分子量は、２，０００以上３，５００以下が好ましい。プロピレングリコールからポリプロピレングリコールを生成する際に、副生物としてモノオールが生じる。一般的に、生成するポリプロピレングリコールの重量平均分子量が小さい程、副生成物であるモノオールの生成量が減少する傾向がある。すなわち、重量平均分子量の小さいポリプロピレングリコールは、ポリプロピレングリコール中の副生成物（不純物）の含有量が少ない。したがって、平均分子量の小さいポリプロピレングリコールを用いて作製されたウレタンアクリレートオリゴマーは、不純物の含有量が少なくなり、硬化性が良好である。また、所望の実質官能基数を有するポリプロピレングリコールを製造する場合、ポリプロピレングリコールの重量平均分子量が小さい程、より低い製造コストで製造できる傾向がある。したがって、重量平均分子量の小さいポリプロピレングリコールを用いると、コスト面で有利になると考えられる。一方、重量平均分子量が小さいポリプロピレングリコールを使用して、オリゴマー分子量を大きくするためには、式（１）中のｍを大きくしなければならなくなる。ｍが大きくなると、式（１）中の２，４−トリレンジイソシアネートが多くなり、コストや粘度が上昇する恐れがある。したがって、これらのバランスを最適化する必要があり、この観点から、ジオール型ポリプロピレングリコールの重量平均分子量は２，０００以上３，０００以下が好ましく、２０００がより好ましい。
【００２４】
ジオール型ポリプロピレングリコールが不純物（モノオール）を含む場合、該不純物の最大分子量は１５００以下であることが好ましい。不純物の最大分子量が１５００を超えると、該不純物を含むジオール型ポリプロピレングリコールを用いてウレタンアクリレートオリゴマーを作製する際に、架橋欠陥が生じやすくなる。さらに、不純物はウレタンアクリレートオリゴマー中にも残存するため、不純物を含むウレタンアクリレートオリゴマーを含む樹脂組成物は、硬化性が低下する。
【００２５】
不純物の最大分子量は、１５００以下が好ましく、１０００以下がさらに好ましい。
本発明の一実施の形態において、光ファイバー被覆用樹脂組成物は、前記ジオール型ポリプロピレングリコール以外のポリオールを用いて作製されたウレタンアクリレートオリゴマーを含むことができる。この場合、ポリオールとしては、多塩基酸と多価アルコールを重縮合して得られるポリエステルポリオール、ε−カプロラクトン、γ−バレロラクトンなどのラクトン類を開環重合して得られるポリエステルポリオール、エチレンオキシド、プロピレンオキシド、ブチレンオキシドなどのアルキレンオキシド、テトラヒドロフラン、アルキル置換テトラヒドロフランなどの環状エーテルの重合体またはこれらの２種以上の共重合体であるポリブタジエンポリオール、水添ポリブタジエンポリオールなどが挙げられる。
【００２６】
ポリイソシアネートとしては、２，４−トリレンジイソシアネート、２，６−トリレンジイソシアネート、４，４’−ジフェニルメタンジイソシアネート、水添４，４’−ジフェニルメタンジイソシアネート、キシリレンジイソシアネート、水添キシリレンジイソシアネート、ヘキサメチレンジイソシアネート、イソホロンジイソシアネート、１，５−ナフタレンジイソシアネート、トリジンジイソシアネート、ｐ−フェニレンジイソシアネート、トランスシクロヘキサン−１，４−ジイソシアネート、リジンジイソシアネート、テトレメチルキシレンジイソシアネート、リジンエステルトリイソシアネート、１，６，１１−ウンデカントリイソシアネート、１，８−ジイソシアネート−４−イソシアネートメチルオクタン、１，３，６−ヘキサメチレントリイソシアネート、ビシクロヘプタントリイソシアネート、トリメチルヘキサメチレンジイソシアネート、ノルボルネンジイソシアネートなどのポリイソシアネートが使用される。これらのなかでは、分子量５００未満のポリイソシアネートを用いたウレタンアクリレートを含む樹脂組成物は、粘度が低くなり、塗工性がよく、特に好ましい。
【００２７】
末端にラジカル重合性不飽和基と水酸基とを有する化合物としては、たとえば２−ヒドロキシエチル（メタ）アクリレート、２−ヒドロキシプロピル（メタ）アクリレート、２−ヒドロキシ−３−フェノキシプロピル（メタ）アクリレート、２−（メタ）アクリロイルオキシエチル−２−ヒドロキシエチルフタル酸、ペンタエリスリトールトリ（メタ）アクリレート、３−アクリロイルオキシグリセリンモノ（メタ）アクリレート、２−ヒドロキシブチル（メタ）アクリレート、２−ヒドロキシ−１−（メタ）アクリロキシ−３−（メタ）アクリロキシプロパン、グリセリンジ（メタ）アクリレート、ポリプロピレングリコールモノ（メタ）アクリレート、ポリエチレングリコールモノ（メタ）アクリレート、ポリε−カプロラクトンモノ（メタ）アクリレート、４−ヒドロキシブチル（メタ）アクリレート、ε−カプロラクトンモノ（メタ）アクリレート、エポキシアクリレートなどが挙げられる。
【００２８】
また、末端にラジカル重合性不飽和基と水酸基とを有するイソシアヌル酸誘導体も有用である。前記イソシアヌル酸誘導体としては、たとえば、イソシアヌル酸にγ−ブチロラクトン、γ−バレロラクトン、δ−バレロラクトン、ε−カプロラクトン、Ｄ−グルコノ−１，４−ラクトン、１，１０−フェナントレンカルボラクトン、４−ペンテン−５−オリド、１２−ドデカノリドなどのラクトン類、あるいはエチレンオキシド、プロピレンオキシドなどのアルキレンオキシドやテトラヒドロフランなどの環状エーテルを付加させ、生じた水酸基を（メタ）アクリル酸、（メタ）アクリル酸エステルなどの重合性不飽和基を有するカルボキシル化合物を脱水縮合あるいはエステル交換反応により反応させたものが通常用いられる。この場合、イソシアヌル酸誘導体と環状エーテルの付加物が有する水酸基を１モル以上残す割合で（メタ）アクリル酸、（メタ）アクリル酸エステルなどと反応させるのが好ましい。
【００２９】
光ファイバー被覆用樹脂組成物は、実質官能基数が１．８５以上２．０以下のジオール型ポリプロピレングリコールを用いて作製されたウレタンアクリレートオリゴマー以外のウレタンアクリレートオリゴマーを含んでいても良い。
【００３０】
ウレタンアクリレートオリゴマーは、光ファイバー被覆用樹脂組成物中のオリゴマー成分とモノマー成分との合計１００質量％中、３０質量％以上９５質量％以下含まれていることが好ましく、なかでも５５質量％以上８０質量％以下含まれていると硬化性が良好となるため特に好ましい。
【００３１】
（ラジカル重合性モノマー）
光ファイバー被覆用樹脂組成物は、ラジカル重合性モノマーを含むことができる。ラジカル重合性モノマーは、光ファイバー被覆用樹脂組成物を特定粘度に調整し、ファイバーのガラス心材への塗工適性を最適にすることができる。
【００３２】
ラジカル重合性モノマーとしては、従来公知のものが使用可能であるが、たとえば、単官能モノマーとして、メトキシエチレングリコール（メタ）アクリレート、メトキシポリエチレングリコール（メタ）アクリレート、β−（メタ）アクリロイルオキシエチルハイドロゲンフタレート、β−（メタ）アクリロイルオキシエチルハイドロゲンサクシネート、ノニルフェノキシエチル（メタ）アクリレート、３−クロロ−２−ヒドロキシプロピル（メタ）アクリレート、フェノキシエチル（メタ）アクリレート、フェノキシポリエチレングリコール（メタ）アクリレート、メトキシポリエチレングリコール（メタ）アクリレート、β−（メタ）アクリロイルオキシプロピルハイドロゲンフタレート、β−（メタ）アクリロイルオキシプロピルハイドロゲンサクシネート、ブトキシポリエチレングリコール（メタ）アクリレート、アルキル（メタ）アクリレート、シクロヘキシル（メタ）アクリレート、テトラヒドロフルフリル（メタ）アクリレート、イソボルニル（メタ）アクリレート、ベンジル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、２−（メタ）アクリロイルオキシエチル−２−ヒドロキシエチルフタル酸、３−アクリロイルオキシグリセリンモノ（メタ）アクリレート、２−ヒドロキシブチル（メタ）アクリレート、２−ヒドロキシ−１−（メタ）アクリロキシ−３−（メタ）アクリロキシプロパン、ポリプロピレングリコールモノ（メタ）アクリレート、ポリエチレングリコールモノ（メタ）アクリレート、ポリε−カプロラクトンモノ（メタ）アクリレート、ジアルキルアミノエチル（メタ）アクリレート、グリシジル（メタ）アクリレート、モノ［２−（メタ）アクリロイルオキシエチル］アッシドホスフェート、トリフロロエチル（メタ）アクリレート、２，２，３，３−テトラフロロプロピル（メタ）アクリレート、２，２，３，４，４，４−ヘキサフロロブチル（メタ）アクリレート、パーフロロオクチルエチル（メタ）アクリレート、ジシクロペンテニルオキシアルキル（メタ）アクリレート、ジシクロペンテニル（メタ）アクリレート、トリシクロデカニル（メタ）アクリレート、トリシクロデカニルオキシエチル（メタ）アクリレート、イソボルニルオキシエチル（メタ）アクリレート、Ｎ−ビニルピロリドン、Ｎ−ビニルピリジン、モルホリン（メタ）アクリレート、Ｎ−ビニルカプロラクタム、ラウリルアクリレート、イソデシルアクリレート、イソステアリルアクリレート、ラウリルアルコールエトキシアクリレート、エポキシステアリルアクリレート、２−（１−メチル−４−ジメチル）ブチル−５−メチル−７−ジメチルオクチルアクリレート、フェノキシエチルアクリレート、フェノキシエトキシエチルアクリレート、フェノールポリアルコキシアクリレート、ノニルフェノキシエチルアクリレート、ノニルフェノールエチレンオキサイド変性アクリレート、ノニルフェノールポリプロピレンオキサイド変性アクリレート、ブトキシポリプロピレングリコールアクリレート、テトラヒドロフルフリルアルコールラクトン変性アクリレート、ラクトン変性��−ヒドロキシエチルアクリレート、２−エチルヘキシルカルビトールアクリレート、ジシクロペンテニル（メタ）アクリレート、トリシクロデカニル（メタ）アクリレート、ボルニル（メタ）アクリレート、イソボルニル（メタ）アクリレート、Ｎ−ビニル−２−ピロリドン、Ｎ−ビニルピリジン、モルホリン（メタ）アクリレート、Ｎ−ビニルカプロラクタム、ビニルカルバゾール、ビニルホルムアミド、２−ヒドロキシ−３−フェノキシプロピルアクリレート、アクリル酸ダイマー、ω−カルボキシ−ポリカプロラクトンモノアクリレート、テトラヒドロフルフリルアクリレート、ヒドロキシエチルアクリレート、ヒドロキシプロピルアクリレート、ヒドロキシブチルアクリレート、イソボルニルアクリレート、ジシクロペンテニルオキシアルキルアクリレート、ジシクロペンテニルアクリレート、トリシクロデカニルアクリレート、トリシクロデカニルオキシエチルアクリレート、イソボルニルオキシエチルアクリレートなどのアクリレート類、アクリロイルモルホリン、ダイアセトンアクリルアミドなどのアクリルアミド類、Ｎ−ビニルピロリドン、Ｎ−ビニルカプロラクタムなどのＮ−ビニルアミド類、ヒドロキシブチルビニルエーテル、ラウリルビニルエーテルなどのビニルエーテル類、クロルフェニルマレイミド、シクロヘキシルマレイミド、ラウリルマレイミドなどのマレイミド類などがある。
【００３３】
２官能モノマーとして、たとえば２，２−ジメチル−３−ヒドロキシプロピル−２，２−ジメチル−３−ヒドロキシプロピオネートのジ（メタ） アクリレート、エチレングリコールジ（メタ）アクリレート、ポリエチレングリコールジ（メタ）アクリレート、プロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、グリセリンジ（メタ）アクリレート、ネオペンチルグリコールジ（メタ）アクリレート、ヒドロキシピバリン酸ネオペンチルグリコールのジ（メタ）アクリレート、ビスフェノールＡのエチレンオキシド付加物のジ（メタ）アクリレート、ビスフェノールＡのプロピレンオキシド付加物のジ（メタ）アクリレート、２，２’−ジ（ヒドロキシプロポキシフェニル）プロパンのジ（メタ）アクリレート、２，２’−ジ（ヒドロキシエトキシフェニル）プロパンのジ（メタ）アクリレート、トリシクロデカンジメチロールのジ（メタ）アクリレート、２，２’−ジ（グリシジルオキシフェニル）プロパンの（メタ）アクリル酸付加物などがある。
【００３４】
多官能モノマーとして、たとえばトリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、テトラメチロールメタントリ（メタ）アクリレート、テトラメチロールメタンテトラ（メタ）アクリレート、トリス（２−ヒドロキシエチル）イソシアヌレートのトリ（メタ）アクリレート、トリス（ヒドロキシプロピル）イソシアヌレートのトリ（メタ）アクリレート、トリメリット酸のトリ（メタ）アクリレートと、トリアリルトリメリット酸、トリアリルイソシアヌレートなどがある。
【００３５】
ラジカル重合性モノマーは、光ファイバー被覆用樹脂組成物中のオリゴマー成分とモノマー成分との合計１００質量％中、５質量％以上５０質量％以下含まれていることが好ましく、なかでも１０質量％以上４５質量％以下含まれていると硬化性が良好となるため特に好ましい。
【００３６】
（光重合開始剤）
光ファイバー被覆用樹脂組成物は、光重合開始剤を含むことができる。光重合開始剤としては、従来公知のものが使用可能である。たとえば、ジフェニル(２，４，６−トリメトキシベンゾイル）ホスフィンオキシド、４−ジメチルアミノ安息香酸、４−ジメチルアミノ安息香酸エステル、アルコキシアセトフェノン、ベンジルジメチルケタール、２，２−ジメトキシ−２−フェニルアセトフェノン、ベンゾフェノンおよびベンゾフェノン誘導体、ベンゾイル安息香酸アルキル、ビス（４−ジアルキルアミノフェニル）ケトン、ベンジルおよびベンジル誘導体、ベンゾインおよびベンゾイン誘導体、ベンゾインアルキルエーテル、２−ヒドロキシ−２−メチルプロピオフェノン、１−ヒドロキシシクロヘキシルフェニルケトン、チオキサントンおよびチオキサントン誘導体、２−メチル−１−［４−（メチルチオ）フェニル］−２−モルホリノプロパノン−１、２−ベンジル−２−ジメチルアミノ−１−（４−モルホリノフェニル）−ブタノン−１、などが挙げられる。
【００３７】
光重合開始剤は、光ファイバー被覆用樹脂組成物中のオリゴマー成分とモノマー成分との合計１００質量部に対して、０．１質量部以上５．０質量部以下含まれていることが好ましく、なかでも０．２質量部以上３．０質量部以下含まれていると硬化性が良好となるため特に好ましい。
【００３８】
（シランカップリング剤）
光ファイバー被覆用樹脂組成物は、公知のシランカップリング剤を含むことができる。シランカップリング剤としては、たとえば、β−（３，４−エポキシシクロヘキシル）エチルトリメトキシシラン、γ−グリシドキシプロピルトリメトキシシラン、γ−グリシドキシプロピルメチルジメトキシシラン、γ−グリシドキシプロピルメチルジエトキシシラン、γ−グリシドキシプロピルトリエトキシシランなどのエポキシ基含有シランカップリング剤、γ−メルカプトプロピルトリメトキシシラン、γ−メルカプトプロピルトリエトキシシラン、γ−メルカプトプロピルメチルジメトキシシランなどのメルカプト基含有シランカップリング剤が挙げられる。
【００３９】
更に、イソシアネート基を持つオリゴマーまたはポリマーに、アミノ基含有シランカップリング剤を反応させた化合物、水酸基を持つオリゴマーまたはポリマーに、イソシアネート基含有シランカップリング剤を反応させた化合物、エポキシ基を持つオリゴマーまたはポリマーに、アミノ基含有シランカップリング剤を反応させた化合物、カルボン酸基を持つオリゴマーまたはポリマーに、アミノ基含有シランカップリング剤またはエポキシ基含有シランカップリング剤を反応させた化合物、ラジカル重合性モノマーとメタクリロキシ基またはアクリロキシ基含有シランカップリング剤のラジカル共重合体などがある。
【００４０】
シランカップリング剤は、光ファイバー被覆用樹脂組成物中のオリゴマー成分とモノマー成分との合計１００質量部に対して、０．１質量部以上５．０質量部以下含まれていることが好ましく、なかでも０．２質量部以上３．０質量部以下含まれていることがガラスとプライマリ樹脂層の密着性を確保できるため特に好ましい。
【００４１】
（光安定剤）
光ファイバー被覆用樹脂組成物は、ヒンダードアミン系光安定剤を含むことができる。ヒンダードアミン系光安定剤としては、従来公知のものが使用可能であるが、たとえば、ビス（１，２，２，６，６−ペンタメチル−４−ピペリジル）セバケート、ビス（２，２，６，６−テトラメチル−４−ピペリジル）セバケート、２−（３，５−ジ−ｔ−ブチル−４−ヒドロキシベンゼル）−２−ｎ−ブチルマロン酸ビス（１，２，２，６，６−ペンタメチル−４−ピペリジル）、コハク酸ジメチル−１−（２−ヒドロキシルエチル）−４−ヒドロキシ−２，２，６，６−テトラメチルピペリジン重縮合物、ポリ〔１６−（１，１，３，３−テトラメチルブチル）イミノ−１，３，５−トリアジン２，４−ジイル〕、〔（２，２，６，６−テトラメチル−４−ピペリジル）イミノ〕ヘキサメチレン〔（２，２，６，６−テトラメチル−４−ピペリジル）イミノ〕〕、１−〔２−〔３−（３，５−ジ−ｔ−ブチル−４−ヒドロキシフェニル）プロピオニルオキシ〕エチル〕−４−〔３−（３，５−ジ−ｔ−ブチル−４−ヒドロキシフェニル）プロピオニルオキシ〕−２，２，６，６−テトラメチルピペリジン、（ミックスド１，２，２，６，６−ペンタメチル−４−ピペリジル／トリデシル）−１，２，３，４−ブタンテトラカルボキシレート、ミックスド〔１，２，２，６，６−ペンタメチル−４−ピペリジル／β，β，β’−テトラメチル−３，９−〔２，４，８，１０−テトラオキサスピロ（５，５）ウンデカシ〕ジエチル〕ジエチル１−１，２，３，４−ブタンテトラカルボキシレート、テトラキス（２，２，６，６−テトラメチル−４−ピペリジル）−１，２，３，４−ブタンテトラカルボキシレートなどが挙げられる。
【００４２】
ヒンダードアミン系光安定剤は、光ファイバー被覆用樹脂組成物中のオリゴマー成分とモノマー成分との合計１００質量部に対して、０．１質量部以上５．０質量部以下含まれていることが好ましく、なかでも０．２質量部以上３．０質量部以下含まれていることが樹脂液の保存安定性および耐光劣化性を確保できるため特に好ましい。
【００４３】
（その他の添加剤）
光ファイバー被覆用樹脂組成物は、上記の成分以外に、ヒドロキノン、メトキノンなどの重合禁止剤、ヒンダードフェノール系などの酸化防止剤、亜燐酸エステル系の脱色剤、シリコーンオイルなどの消泡剤、離型剤、レベリング剤、顔料などを含むことができる。特に、酸化防止剤を添加すると光ファイバーの耐久性を高めるので好ましい。
【００４４】
酸化防止剤としては、３，５−ジ−ｔ−ブチル−４−ヒドロキシフェニル残基または３−メチル−５−ｔ−ブチル−４−ヒドロキシフェニル残基を有する化合物であれば何れでも良いが、たとえばペンタエリスリトールテトラキス［３−（３，５−ジ−ｔ−ブチル−４−ヒドロキシフェニル）プロピオネート］、チオジエチレンビス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネートなどのヒンダードフェノール酸化防止剤、ジトリデシル−３，３’−チオジプロピオネート、ジラウリル−３，３’−チオジプロピオネート、ビス［２−メチル−４−｛３−ｎ−アルキル（Ｃ１２またはＣ１４）チオプロピオニルオキシ｝−５−ｔ−ブチルフェニル］スルフィドなどの硫黄系酸化防止剤などがある。
【００４５】
酸化防止剤は、光ファイバー被覆用樹脂組成物中のオリゴマー成分とモノマー成分との合計１００質量部に対して、０．１質量部以上５．０質量部以下含まれていることが好ましく、なかでも０．２質量部以上３．０質量部以下含まれていることが樹脂液の保存安定性および耐酸化劣化性を確保できるため特に好ましい。
【００４６】
＜光ファイバー素線＞
本発明の一実施の形態において、光ファイバー素線は本発明の光ファイバー被覆用樹脂組成物を硬化して得られる被覆層を備える。
【００４７】
通常、光ファイバーは、保護補強を目的として、光ファイバー表面が被覆層で被覆されている。被覆層は、光ファイバー表面に形成され、ヤング率が低く柔軟な第１層と、第１層の表面に形成され、より剛性の高い第２層との２層構造を有している。
【００４８】
本発明の光ファイバー被覆用樹脂組成物を硬化して得られる被覆層はヤング率が十分に低減されているため、光ファイバー素線の第１層に用いると、光ファイバー素線の側圧特性を向上することができる。
【００４９】
硬化は熱や放射線を照射することによって行うことができる。ここで放射線とは、赤外線、可視光線、紫外線、Ｘ線、電子線、α線、β線、γ線などをいう。
【００５０】
硬化のための照射光源としては低圧水銀灯、高圧水銀灯、超高圧水銀灯、メタルハライドランプ、電子線などを用いることができる。
【００５１】
＜光ファイバー素線の製造方法＞
本発明の一実施の形態において、光ファイバー素線の製造方法は、実質官能基数が１．８５以上２．０以下かつ重量平均分子量が１，０００以上５，０００以下のジオール型ポリプロピレングリコールを用いてウレタンアクリレートオリゴマーを作製する工程（以下、ウレタンアクリレートオリゴマー作製工程ともいう）と、ウレタンアクリレートオリゴマーを含む光ファイバー被覆用樹脂組成物を光ファイバーに塗布する工程（以下、塗布工程ともいう）と、光ファイバー被覆用樹脂組成物を硬化する工程（以下、硬化工程ともいう）とを含む。
【００５２】
（ウレタンアクリレートオリゴマー作製工程）
初めに、実質官能基数が１．８５以上２．０以下かつ重量平均分子量が１，０００以上５，０００以下のジオール型ポリプロピレングリコールを用いてウレタンアクリレートオリゴマーを作製する。
【００５３】
ウレタンアクリレートオリゴマーの作製方法は、公知の製造方法を使用することができる。たとえば、必要に応じ、イソシアネート基に不活性な溶媒やアクリルモノマーを用い、更に必要があれば、ウレタン化触媒を用いて１０〜１００℃好ましくは２０〜９０℃の温度範囲で反応を行う。
【００５４】
（塗布工程）
次に、得られたウレタンアクリレートオリゴマーと他の配合成分とを公知の方法により混合して、光ファイバー被覆用樹脂組成物を作製する。次に、該光ファイバー被覆用樹脂組成物を光ファイバーに通常の方法により塗布する。なお、塗布後に、さらにセカンダリ樹脂を塗布しても良い。
【００５５】
（硬化工程）
次に、塗布した光ファイバー被覆用樹脂組成物を硬化して、被覆層を作製する。硬化は熱や放射線を照射することによって行うことができる。硬化のための照射光源としては低圧水銀灯、高圧水銀灯、超高圧水銀灯、メタルハライドランプ、電子線などを用いることができる。
【００５６】
以上の工程により、光ファイバーが被覆層で被覆された光ファイバー素線を製造することができる。
【実施例１】
【００５７】
次に実施例により本発明を具体的に説明するが、本発明はこれにより限定されるものではない。
【００５８】
（ウレタンアクリレートオリゴマー（Ａ）の作製）
撹拌機を備えた反応容器に、市販のジオール型ポリプロピレングリコール（１）（表１中、ＰＰＧ（１）６００ｇ（０．３モル）（旭硝子（株）社製のＰＰＧエクセノール、実質官能基数１．９０、重量平均分子量２０００、不純物の最大分子量１０００）、２，４−トリレンジイソシアネート（ＴＤＩ）６９．６ｇ（０．４モル）、ジブチル錫ジラウレート０．１ｇを仕込み、攪拌しながら昇温し８５℃に保った。８５℃になって５時間後、メトキノン０．２ｇ、２，６−ジターシャリブチル−４−メチルフェノール０．０２ｇ、２−ヒドロキシエチルアクリレート（ＨＥＡ）２３．２ｇ（０．２モル）を加え、さらに８５℃で４時間反応させ、ウレタンアクリレートオリゴマー（Ａ）を得た。
【００５９】
（ウレタンアクリレートオリゴマー（Ｂ）の作製）
ジオール型ポリプロピレングリコール（１）に代えてジオール型ポリプロピレングリコール（２）（表１中、ＰＰＧ（２））６００ｇ（０．３モル）（旭硝子（株）社製のＰＰＧプレミノール、実質官能基数１．９５、重量平均分子量２０００、不純物の最大分子量１０００）を用いたほかは、ウレタンアクリレートオリゴマー（Ａ）と同様の方法でウレタンアクリレートオリゴマー（Ｂ）を得た。
【００６０】
（ウレタンアクリレートオリゴマー（Ｃ）の作製）
撹拌機を備えた反応容器に、市販のジオール型ポリプロピレングリコール（４）（表１中、ＰＰＧ（４））６４０ｇ（０．２モル）（旭硝子（株）社製のＰＰＧプレミノール、実質官能基数１．９０、重量平均分子量３２００、不純物の最大分子量１５００）、２，４−トリレンジイソシアネート（ＴＤＩ）５２．２ｇ（０．３モル）、ジブチル錫ジラウレート０．１ｇを仕込み、攪拌しながら昇温し８５℃に保った。８５℃になって５時間後、メトキノン０．２ｇ、２，６−ジターシャリブチル−４−メチルフェノール０．０２ｇ、２−ヒドロキシエチルアクリレート（ＨＥＡ）２３．２ｇ（０．２モル）を加え、さらに８５℃で４時間反応させ、ウレタンアクリレートオリゴマー（Ｃ）を得た。
【００６１】
（ウレタンアクリレートオリゴマー（Ｄ）の作製）
ジオール型ポリプロピレングリコール（４）に代えてジオール型ポリプロピレングリコール（３）（表１中、ＰＰＧ（３））６４０ｇ（０．２モル）（旭硝子（株）社製のＰＰＧエクセノール、実質官能基数１．８０、重量平均分子量３２００、不純物の最大分子量１５００）を用いたほかは、ウレタンアクリレートオリゴマー（Ｃ）と同様の方法でウレタンアクリレートオリゴマー（Ｄ）を得た。
【００６２】
【表１】
2014118319.tif 000003
【００６３】
（注１）ＴＤＩ：２，４−トリレンジイソシアネート
（注２）ＨＥＡ：２−ヒドロキシエチルアクリレート
（樹脂組成物の作製）
得られたウレタンアクリレートオリゴマーと、ノニルフェノールエチレンオキサイド変性アクリレートと、光重合開始剤（ルシリンＴＰＯ、ジフェニル(２，４，６−トリメトキシベンゾイル）ホスフィンオキシド）と、シランカップリング剤（γ−メルカプトプロピルトリメトキシシラン）とを、表２に示す配合に従って混合し、樹脂組成物を得た。
【００６４】
（光ファイバー素線の作製）
得られた樹脂組成物を外径１２５μｍのガラス素線に塗布し、さらに、第２層（セカンダリ）用の市販ポリウレタンアクリレート系紫外線硬化性樹脂を塗布した後、紫外線を照射して、プライマリ層およびセカンダリ層を有する外径２５０μｍの光ファイバ素線を作製した。
【００６５】
＜性能評価＞
得られた樹脂組成物および光ファイバ素線を用いて、以下の評価を行った。
【００６６】
（ヤング率）
光ファイバ素線のプライマリ層のヤング率をＰＯＭ法により測定した。
【００６７】
（硬化性）
初めに、樹脂組成物を２５０ミクロン厚用のアプリケーターを用いてガラス板上に塗布した。これに、窒素気流下で１０ｍＪ／ｃｍ２または１０００ｍＪ／ｃｍ２エネルギーの紫外線を照射して試験片を得た。
【００６８】
得られた試験片をメチルエチルケトンを用いてソックスレー抽出した後、真空乾燥し、残存する紫外線硬化樹脂の重量（ゲル含有率）を測定した。照射量１０ｍＪ／ｃｍ２で硬化した試験片のゲル含有率と、１０００ｍＪ／ｃｍ２で硬化した試験片のゲル含有率との比率を求め、これが０．９５以上のものをＡ、０．９５未満のものをＢと表示した。
【００６９】
（コスト）
原料のコストについて従来法の原料コストと比較して同等以下の場合をＡ、従来よりも上昇した場合をＢと表示した。
【００７０】
結果を表２に示す。
【００７１】
【表２】
2014118319.tif 000004
【００７２】
（注３）ＥＯ−ＮＰＡ：ノニルフェノールエチレンオキサイド変性アクリレート
（注４）光重合開始剤：ルシリンＴＰＯ（ＢＡＳＦ社製のアシルフォスフィンオキサイド系光重合開始剤、ジフェニル(２，４，６−トリメトキシベンゾイル）ホスフィンオキシド）
（注５）シランカップリング剤：γ−メルカプトプロピルトリメトキシシラン
＜評価結果＞
実施例１〜３は、光ファイバ素線のプライマリ層のヤング率が十分に低減されており、硬化性も良好であった。
【００７３】
比較例１は、原料のジオール型ポリプロピレングリコールの実質官能基数が１．８０であった。得られた光ファイバ素線のプライマリ層のヤング率は低減されていたが、硬化性が劣っていた。